"芳香族ジカルボン酸ハライドaを含有する有機溶剤溶液1と、金属酸化物、金属水酸化物及び金属炭酸化物からなる群から選ばれる少なくとも1つのアルカリ金属を含む2つ以上の金属元素を有する金属化合物b-1、珪酸アルカリb-2、及び粘土鉱物b-3から成る群から選ばれる少なくとも1つの無機化合物Bを含有する水溶液2と、前記有機溶剤溶液1及び前記水溶液2のいずれか片方又は両方にジオールcを含有させた状態で、前記有機溶剤溶液1と前記水溶液2とが少なくとも一部相溶した状態に保ち又は分離した状態で共存させ、前記芳香族ジカルボン酸ハライドaと前記ジオールcとを反応させると同時に無機成分を析出させることを特徴とする有機無機複合体の製造方法。前記金属化合物b-1が、アルミン酸アルカリ、スズ酸アルカリ、亜鉛酸アルカリ、及び炭酸ジルコニウムアルカリからなる群から選ばれる少なくとも一種である請求項1に記載の有機無機複合体の製造方法。前記無機成分の平均粒径が5nm~100nmである請求項1又は2に記載の有機無機複合体の製造方法。請求項1~3のいずれかに記載の有機無機複合体の製造方法により得た、100質量中の無機成分の含有率が10~60質量である有機無機複合体。本発明が解決しようとする課題は、半芳香族ポリエステルを有機成分に持つ有機無機複合体を簡便に得る製造方法を提供することにある。本発明者は、芳香族ジカルボン酸ハライドaを含有する有機溶剤溶液1と、アルカリ金属、珪酸アルカリあるいは粘土鉱物等を含有する水溶液2と、前記有機溶剤溶液1及び前記水溶液2のいずれか片方又は両方にジオールcを含有させた状態で前記有機溶剤溶液1と前記水溶液2を共存させることで、前記芳香族ジカルボン酸ハライドaと前記ジオールcとを反応させ、半芳香族ポリエステルを合成すると同時に無機成分を析出させた有機無機複合体が得られることを見出した。即ち本発明は、芳香族ジカルボン酸ハライドaを含有する有機溶剤溶液1と、金属酸化物、金属水酸化物及び金属炭酸化物からなる群から選ばれる少なくとも1つのアルカリ金属を含む2つ以上の金属元素を有する金属化合物b-1、珪酸アルカリb-2、及び粘土鉱物b-3から成る群から選ばれる少なくとも1つの無機化合物Bを含有する水溶液2と、前記有機溶剤溶液1及び前記水溶液2のいずれか片方又は両方にジオールcを含有させた状態で、前記有機溶剤溶液1と前記水溶液2とが少なくとも一部相溶した状態に保ち又は分離した状態で共存させ、前記芳香族ジカルボン酸ハライドaと前記ジオールcとを反応させると同時に無機成分を析出させる有機無機複合体の製造方法を提供する。また本発明は、前記有機無機複合体の製造方法により得た、100質量中の無機成分の含有率が10~60質量である有機無機複合体を提供する。本発明により、半芳香族ポリエステルをマトリクスポリマーとする有機無機複合体を、簡便に得ることができる。更に本発明は、複合化する無機化合物の原料としてアルミン酸アルカリや珪酸アルカリ、含アルカリ金属粘土を、また有機成分の原料としてエチレングリコール等の安価なジオール類を使用することができるため原料費が安価で済む。加えて、製造を汎用の攪拌装置を用いて短時間の1ステップで行うことが可能である。有機溶剤溶液1本発明で使用する有機溶剤溶液1は少なくとも芳香族ジカルボン酸ハライドaと有機溶剤とを含有する。芳香族ジカルボン酸ハライドa本発明で使用するジカルボン酸ハライドは芳香族ジカルボン酸ハライドaを必須とする。芳香族ジカルボン酸ハライドaの例としては、フタル酸、イソフタル酸、テレフタル酸などの芳香族ジカルボン酸の酸ハロゲン化物、あるいはこれら芳香環の水素をハロゲン原子、ニトロ基、アルキル基などで置換した芳香族ジカルボン酸の酸ハロゲン化物や複数の芳香環例えば、ナフタレン、アントラセン骨格等からなるジカルボン酸の酸ハロゲン化物などが例示できる。前記芳香族ジカルボン酸ハライドaに加え、一部に脂肪族ジカルボン酸ハライド例としてはマロン酸、コハク酸、アジピン酸、アゼライン酸、セバシン酸などの脂肪族ジカルボン酸の酸ハロゲン化物が混合していても差し支えない。しかしながら前記脂肪族カルボン酸ハライドは水との反応性が前記芳香族カルボン酸ハライドaに比べて著しく高いため、後述の水溶液2に大過剰に存在する水と加水分解反応しジカルボン酸と酸ハライドを生成する副反応が極めて急速に生じる場合がある。一旦ジカルボン酸となると常温近傍ではジオールとの反応が生じないためポリエステルを得ることができない。従って脂肪族カルボン酸ハライドの含有率は、本発明で使用するジカルボン酸ハライドの総量に対して30モル以下であることが好ましく、最も好ましくは10モル以下である。有機溶剤本発明で使用する有機溶剤としては、前記芳香族ジカルボン酸ハライドaを必要な量溶解させることができれば特に制限はない。具体的な例としては、トルエン、キシレン等の芳香族炭化水素類、n-ヘキサン等の脂肪族炭化水素類、テトラヒドロフラン、ジメチルエ-テル、ジエチルエ-テル、ジブチルエ-テル、アニソ-ル等のエ-テル類、アセトン、2-ブタノン、シクロヘキサノン等のケトン類、酢酸エチル、酢酸プロピル、酢酸ブチル等の酢酸アルキル、クロロホルム、塩化メチレン等のハロゲン化炭化水素類、n-メチルピロリドン、N-N-ジメチルアセトアミド、ジメチルホルムアミド等の含窒素系有機溶媒、炭酸プロピレン、ジメチルスルホキシド等を例示することができる。これらは複数を組み合わせて用いても良い。前記有機溶剤溶液1中の前記芳香族ジカルボン酸ハライドaを含むジカルボン酸ハライドのモノマー総濃度としては、重合反応が十分に進行すれば特に制限されないが、ジオールと良好に接触させる観点から、各々0.01~3モル/Lの濃度範囲、特に0.05~1モル/Lが好ましい。水溶液2本発明で使用する水溶液2は、少なくとも金属酸化物、金属水酸化物及び金属炭酸化物からなる群から選ばれる少なくとも1つのアルカリ金属を含む2つ以上の金属元素を有する金属化合物b-1、珪酸アルカリb-2、又は粘土鉱物b-3を含有する。これらは本発明における有機無機複合体の無機成分の原料である。金属化合物b-1、珪酸アルカリb-2又は粘土鉱物b-3本発明における有機無機複合体の無機成分の原料は、アルカリ金属を含有する無機化合物である。具体的には、金属酸化物、金属水酸化物及び金属炭酸化物からなる群から選ばれる少なくとも1つのアルカリ金属を含む2つ以上の金属元素を有する金属化合物b-1以下金属化合物b-1と略す、珪酸アルカリb-2又は粘土鉱物b-3が、入手が容易であり安価であり好ましい。金属化合物b-1を原料とした場合はアルカリ金属以外の金属元素を有する金属化合物が、珪酸アルカリb-2を原料とした場合はシリカ二酸化ケイ素が析出する。また、粘土鉱物b-3を原料とした場合には少なくとも一部の層がへき開した粘土鉱物が複合化する。以下、金属化合物b-1、珪酸アルカリb-2又は粘土鉱物b-3を略して、無機化合物Bとする場合がある金属化合物b-1本発明で使用する金属化合物b-1は、具体的には下記一般式1で表される。前記一般式1において、Aはアルカリ金属元素を表し、Mはアルカリ金属以外の金属元素を表し、Bは酸素原子、カルボキシ基、またはヒドロキシ基を表す。x、y、及びzは各々独立してA、MとBの結合を可能とする数である。複合酸化物系の無機材料には不定比化合物例えばNa16Al09O28のような類が多いために、xyzともに整数とも小数とも定義できない。そのため、安定して存在しえる数を指す。前記一般式1で表される化合物は、水に完全または一部溶解し塩基性を示すものが好ましい。且つ、析出する金属化合物が、水及び有機溶剤溶液1に用いられる有機溶剤に殆どまたは全く溶解しない化合物であることが好ましい。前記一般式1におけるBが酸素原子である化合物としては、例えば、亜鉛酸ナトリウム、アルミン酸ナトリウム、亜クロム酸ナトリウム、モリブデン酸ナトリウム、スズ酸ナトリウム、タンタル酸ナトリウム、亜テルル酸ナトリウム、チタン酸ナトリウム、バナジン酸ナトリウム、タングステン酸ナトリウム、ジルコン酸ナトリウム等のナトリウム複合酸化物や、亜鉛酸カリウム、アルミン酸カリウム、亜クロム酸カリウム、モリブデン酸カリウム、スズ酸カリウム、マンガン酸カリウム、タンタル酸カリウム、亜テルル酸カリウム、鉄酸カリウム、バナジン酸カリウム、タングステン酸カリウム、金酸カリウム、銀酸カリウム、ジルコン酸カリウム等のカリウム複合酸化物、アルミン酸リチウム、モリブデン酸リチウム、スズ酸リチウム、マンガン酸リチウム、タンタル酸リチウム、チタン酸リチウム、バナジン酸リチウム、タングステン酸リチウム、ジルコン酸リチウム等のリチウム複合酸化物のほかルビジウム複合酸化物が挙げられる。前記一般式1におけるBがカルボキシ基及びヒドロキシ基の両方を含む金属化合物b-1としては、例えば、炭酸亜鉛カリウム、炭酸ニッケルカリウム、炭酸ジルコニウムカリウム、炭酸コバルトカリウム、炭酸スズカリウム等が挙げられる。前記金属化合物b-1は、水に溶解させて用いるために水和物であっても良い。また、各々を単独でまたは2種以上を組み合わせて使用することもできる。前記金属化合物b-1の中でも、特に、アルミン酸アルカリ、スズ酸アルカリ、亜鉛酸アルカリ、炭酸ジルコニウムアルカリが特に好ましく用いられる。これらの金属化合物は、水溶性が高く溶解させた際の塩基性が強いため、芳香族ジカルボン酸ハライドaとジオールcとの反応を進行させやすい。中でもアルミン酸アルカリは特に水溶性が高い上安価であるため最も好ましく用いられる。加えて、前記金属化合物b-1の市販材料がない場合は、たとえば水酸化ナトリウムや、水酸化カリウムのアルカリ金属の水酸化物の高濃度水溶液中にこれらに可溶の金属化合物を溶解させることでも金属化合物b-1を得ることもできる。これにより、複合化できる無機材料の種類を広げることができる。ここで用いることができる金属化合物としては、水酸化亜鉛、水酸化アルミニウム、水酸化アンチモンIII、水酸化アンチモンV、水酸化イリジウムIII、水酸化イリジウムIV、水酸化金III、水酸化クロムIII、水酸化コバルトII、水酸化スズII、水酸化炭酸ニッケルII、水酸化タンタルV、水酸化ニオブV、水酸化ニッケルII、水酸化パラジウムII、水酸化ベリリウム等の金属水酸化物、酸化亜鉛、酸化アンチモン、酸化アンチモンV、酸化ガリウムI、酸化金、酸化水酸化金III、酸化水酸化鉛II、酸化スズII、酸化スズIV、酸化タングステンVI、酸化チタンIV、酸化鉛II、酸化鉛IV、酸化ニオブV、酸化バナジウムIII、酸化バナジウムIV、酸化バナジウムV、酸化ビスマスV、酸化モリブデン、酸化ルテニウムVIII、酸化レニウムVI等の酸化物、炭酸亜鉛、炭酸鉛II、塩基性炭酸銅II等の炭酸化物を例示することができる。珪酸アルカリb-2本発明で使用する珪酸アルカリb-2は、例えば、珪酸ナトリウム水ガラス1号、2号、3号、4号が例となるM2OnSiO2の組成式で、Mがアルカリ金属、nの平均値が1.8~4のものが挙げられる。また、nの平均値が1.8以下でありMがナトリウムであるオルト珪酸ナトリウムやメタ珪酸ナトリウム、前記の珪酸ナトリウムのナトリウムが他のアルカリ金属に変更された、珪酸リチウム、珪酸カリウム、珪酸ルビジウム等も用いることができる。粘土鉱物本発明で使用する粘土鉱物b-3は、水溶液2に溶解させて使用することから水に溶解性、膨潤性、分散性である必要がある。特にアルカリ金属イオン層間に持つ粘土鉱物であることが好ましく、中でも、該アルカリ金属がナトリウムである粘土鉱物は水に対する溶解性、膨潤性が高い上、安価であるため最も好ましく用いられる。これらの粘土鉱物は水中で膨潤または微分散し、その際にアルカリ性を示す。この粘土層間のアルカリ金属もまた芳香族ジカルボン酸ハライドaとジオールcとの反応を促進する。粘土層間のアルカリ金属としてはNaである粘土鉱物Na型粘土鉱物が最も水に対する膨潤性が高いため好ましい。粘土構造として特に好ましいのはスメクタイト群が挙げられ、その中でもさらに具体的にはモンモリロナイト、バイデライト、ノントロナイト、サポナイト、ヘクトライト、ソーコナイト、スチブンサイト等を例示することができる。これらに加え、バーミキュライト等を用いても良い。水溶液2の溶媒前記化合物Bは、水に溶解させ水溶液2として使用する。また、前記有機溶剤溶液との反応を相溶した状態で行う場合には、アセトンやテトラヒドロフラン、アセトニトリル等の極性有機溶剤を水溶液2の30質量程度を上限にして混合し、溶解度を調節してもよい。また、水溶液2には反応を促進するために、水酸化アルカリ、炭酸アルカリ等の塩基性物質を溶解させてもよい。また、有機溶剤溶液1との混合性を高めるために界面活性剤等の添加剤を含有していても良い。複数の無機成分なお、本発明において無機成分とは、本発明の有機無機複合体の製造方法によって析出したアルカリ金属を含まない無機化合物を指す。また前記無機化合物Bを原料として得た無機成分は無機成分Bとする。を有機無機複合体に含有させたい場合には、前記金属化合物b-1、前記珪酸アルカリb-2、又は前記粘土鉱物b-3を併用しても良い。ただし該組み合わせによっては、水溶液2中で無機化合物Bがゲル化したり析出したりする場合があり無機成分Bを微粒子状態で複合化できなくなる場合があるので特にその組み合わせには注意を要する。また、前記水溶液2に、塩基性水溶液に溶解し且つ中性溶液では析出する金属化合物b-4を添加することにより、有機無機複合体の無機成分を多様化して更なる機能を付与できる方法がある。この方法は、ジオールcと芳香族ジカルボン酸ハライドaとの反応に伴い、前記化合物b-1、b-2及びb-3のいずれか一種が消費されることにより、水溶液のpHが塩基性から中性に変化することを利用する。即ち、複合体合成反応初期では水溶液が塩基性であるために、金属化合物b-4は溶解状態のままであるが、有機無機複合化反応が進み水溶液が中性に近づくと、金属化合物b-4は析出する。このように金属化合物b-4は前記無機成分Bとは異なり、原料と実質的に同一の組成で複合化される。従って得られる有機無機複合体は、ポリマーマトリックス中に無機成分Bが均一に分散し、その最外表面の無機主成分上に金属化合物b-4が担持的に存在する構造を有する。このような金属化合物b-4として、好適に用いられる金属化合物を例示すると、リン酸リチウム、水酸化マグネシウム等のアルカリ金属やアルカリ土類金属化合物、酸化タングステン、酸化バナジウムV、酸化コバルト、水酸化コバルト、シュウ酸コバルトII、酸化ニオブII、水酸化鉄II、酸化ニオブV、酸化モリブデンVI、水酸化マンガンII、酸化金、水酸化金、ヨウ素酸銀I、炭酸銀I、酸化銀I、硫化銀I、酸化銅I、水酸化銅II、塩基性炭酸銅II、酸化銅II、リン酸銅II、シュウ酸銅II、酸化レニウムVI、水酸化パラジウムII、水酸化ルテニウムIV等の遷移金属化合物、酸化スズII、水酸化スズII、水酸化アルミニウム、リン酸アルミニウム、水酸化インジウム、シュウ酸ニッケルII、酸化亜鉛、水酸化亜鉛、シュウ酸亜鉛II、酸化アンチモン、酸化ガリウム、酸化鉛、酸化鉛、リン酸鉛II、水酸化鉛等の典型金属化合物が挙げられる。これら金属化合物は水に溶解させて用いるため、水和物であっても良い。これらは単独で、または2種以上を組み合わせて使用することができる。水溶液の温度前記水溶液2の温度は前記の各種材料の溶解が問題なくできるのであれば特に限定されない。使用が容易である常温付近とするのが最も好ましい。ジオールc本発明で使用するジオールcとしては、1,2-エタンジオールエチレングリコール、1,3-プロパンジオール、1,4-ブタンジオール、1,6-ヘキサンジオール、1,8-オクタンジオール、メチルペンタンジオール、ジメチルブタンジオール等の脂肪族ジオール類の2価の水酸基を持つグリコール、シクロヘキサンジメタノール等の脂環式脂肪族ジオールの他、1,3-ベンゼンジメタノール、1,4-ベンゼンジメタノールに加えてヒドロキノン、レゾルシノール、カテコール、ナフタレンジオール、ビフェノール、ビスフェノールA、ビスフェノールF、テトラメチルビフェノール等の芳香族多価フェノールのエチレンオキサイド伸長物の含芳香族ジオール等を例示することができる。ジオールcの溶液前記ジオールcは、有機溶剤溶液1に溶解させても、水溶液2に溶解させても良い。また両方に溶解させてもよい。本発明では無機成分を極力微粒化した状態で複合化させるために、無機成分の原料である無機化合物Bを完全溶解状態、もしくは完全膨潤状態で反応場に添加することが好ましい。ジオールcを水溶液2に溶解させた場合、エチレングリコール等の短鎖グリコールは水溶性が高く、かつフェノール成分とは異なりプロトンを解離しないため珪酸アルカリ、アルミン酸アルカリ等の無機化合物Bでの無機析出反応を進行させることは無い。また、有機溶剤溶液1に溶解させた場合でも、アルコールと酸ハライドとは常温近傍ではアルカリ成分がない状況下では反応が進行しないため、溶解状態を維持することができる。ジオールcを有機溶剤溶液、水溶液のいずれに溶解させるかは、使用するジオールcの水及び有機溶剤への溶解性や、使用する無機原料のアルカリ強度の観点から適宜選定させる。一般には反応モノマー同士の接触性の観点から、芳香族ジカルボン酸ハライドaとジオールcは共に、有機溶剤溶液1に溶解させた方が反応しやすい傾向にある。また、ジオールcと共に3官能上のポリオールを共存させてもよい。ポリオールとしては1,3,5-トリス2-ヒドロキシエチルイソシアヌル酸、1,3,5-トリス2-ヒドロキシプロピルイソシアヌル酸、グリセリン、エリスリトール、ペンタエリトール、ジペンタエリスリトール、ジエチレングリコール、トリエチレングリコール、テトラエチレングリコール、ジプロピレングリコール、トリプロピレングリコール、テトラエチレングリコール、トリプロピレングリコール、トリエタノールアミン等の脂肪族多価アルコールを用いても良い。製造方法本発明の有機無機複合体の製造方法は、芳香族ジカルボン酸ハライドaを含有する有機溶剤溶液1と、金属酸化物、金属水酸化物及び金属炭酸化物からなる群から選ばれる少なくとも1つのアルカリ金属を含む2つ以上の金属元素を有する金属化合物b-1、珪酸アルカリb-2、及び粘土鉱物b-3から成る群から選ばれる少なくとも1つの無機化合物Bを含有する水溶液2と、前記有機溶剤溶液1及び前記水溶液2のいずれか片方又は両方にジオールcを含有させた状態で、前記有機溶剤溶液1と前記水溶液2とが少なくとも一部相溶した状態に保ち又は分離した状態で共存させ、前記芳香族ジカルボン酸ハライドaと前記ジオールcとを反応させると同時に無機成分を析出させることを特徴とする。本発明での反応機構は以下の通りと推定される。ジオールcはその水酸基中のプロトンが無機化合物Bが水溶した際に発生したアルカリ金属イオンと一部イオン交換し金属アルコキシドとなることで反応性を増す。この状態で芳香族ジカルボン酸ハライドaと接触することにより、ジオールc由来のアルコキシドと芳香族酸ハライドaとが常温下でも反応することで半芳香族ポリエステルが生成する。この時、無機化合物Bとして、金属化合物、珪酸アルカリを用いた場合には無機原料中のアルカリ金属が除去されると同時に無機高分子化反応、例えば、珪酸アルカリを用いた場合は、シラノールの重縮合反応進行することにより、無機成分が析出し有機無機複合体が生成する。一方、無機化合物Bとして、アルカリ金属を層間に含有した粘土鉱物を用いた場合には、水溶時または水膨潤時に層同士の結合材料的に機能するアルカリ金属イオンの一部がアルコキシドとして除かれるため層同士が剥離した状態となる。この層周辺で半芳香族ポリエステルが合成されると、無機層は再凝集することができなくなるため、無機成分が良分散すると推定される。また、以上の反応に伴い、副生成物としてハロゲン化アルカリが発生するが、これらは合成系中の水や洗浄工程での水に溶解することで、合成系外に排出される。有機溶剤溶液1と水溶液2の共存方法前記有機溶剤溶液1と前記水溶液2とを、少なくとも一部が相溶した状態に保ち又は分離した状態で共存させるには、有機溶剤溶液1と水溶液2とが接触する環境があれば特に限定はなく、通常は、攪拌翼を有する1つの反応釜に前記有機溶剤溶液1と前記水溶液2とを仕込めばよい。反応温度は常温近傍が好ましく具体的には0°C~50°Cの範囲が望ましい。また、加圧や減圧は特に必要としない。有機無機複合体の合成反応は、用いるモノマー種や反応装置、スケールにもよるが、通常30分以下の短時間で完結する。製造装置本発明で用いる製造装置としては、有機溶剤溶液1と前記水溶液2とを良好に接触反応させることができる製造装置であればとくに限定されず連続式、バッチ式のいずれの方式でも可能である。連続式の具体的な装置としては大平洋機工株式会社製ファインフロ-ミルFM-15型、同社製スパイラルピンミキサSPM-15型、あるいは、インダクマシネンバウゲーエムベーINDAGMachinenbaugmb社製ダイナミックミキサDLM/S215型などが挙げられる。また、バッチ式の場合は有機溶液と水溶液の接触を良好に行わせる必要があるので、アンカー翼やマックスブレンド翼やファウドラー翼等の攪拌力が強い攪拌装置を用いるのが好ましい。有機無機複合体の無機成分本発明の製造方法により得られる有機無機複合体の無機成分は、使用する金属化合物b-1、珪酸アルカリb-2又は粘土鉱物b-3により得られる形状、性質が異なるので、目的に応じて適宜選択すればよい。例えば、金属化合物b-1を用いた場合には、無機成分は、酸化アルミニウムアルミナ、酸化スズ、酸化亜鉛、酸化ジルコニウム等の金属酸化物類が得られる。これらの金属酸化物の原料であるアルミン酸アルカリ、スズ酸アルカリ、亜鉛酸アルカリ、炭酸ジルコニウムアルカリは安価である。また珪酸アルカリb-2を使用した場合には無機成分としてシリカが得られ、無機粒径の小さい有機無機複合体が得られる。また粘土鉱物b-3を使用した場合には、無機成分の形状が高アスペクト比であり、得られる有機無機複合体に様々な機能を付与することができる。また本発明の製造方法は、得られる無機成分の粒径が小さいことも特徴の1つであり、平均粒径が500nm以下、さらに好ましくは300nm以下、最も好ましくは5nm~100nmの有機無機複合体を得ることができる。有機無機複合体全量100質量に対する無機成分の含有率本発明で得られる有機無機複合体の、金属化合物b-1、珪酸アルカリb-2又は粘土鉱物b-3に由来する無機成分は、無機材料が持つ耐熱性、耐摩耗性等、表面硬度、放熱特性等の特性を付与する。従って、該無機成分の有機無機複合体全量100質量に対する含有率は一定以上であることが好ましく、好ましくは10~60質量であり、更に好ましくは15~60質量であり、最も好ましくは30~60質量である。該含有率が多くなりすぎると、シ-ト化や積層板等への加工性、あるいは他の樹脂への混合性が損なわれる場合がある。以下に具体例をもって本発明を説明するが、本発明はこれらに限定されるものではない。なお実施例中断りのない限り、部は重量規準である。実施例1~3は、ジオールcを水溶液2に含有させた例であり、実施例4~6は、ジオールcを有機溶剤溶液1に含有させた例である。実施例1エチレングリコール/アルミン酸ナトリウム/イソフタル酸クロリドの反応物の製造法アセトン52gを有機溶剤としてこれに、芳香族ジカルボン酸ハライドaとしてイソフタル酸クロライド6.70gを100cm3ビーカー中常温下でスターラーで攪拌溶解して、有機溶剤溶液1-1を得た。次に、300cm3の三口フラスコ中に、イオン交換水66gにエチレングリコール2.05g、金属化合物b-1として浅田化学工業株製粉末アルミン酸ナトリウムP-100の5.05gを入れ、常温下でアンカー翼により100rpmで10分間攪拌することにより透明淡黄色均一な水溶液2-1を得た。該水溶液を150rpmで攪拌しつつ、有機溶剤溶液1-1を10秒間かけて滴下した。有機溶剤溶液の滴下に伴い白色物が速やかに析出した。有機溶剤溶液の滴下が終了した時点で攪拌回転数を250rpmに上げ、室温下で30分間攪拌を継続することで白色の粉末状複合体を含有するスラリーを得た。複合体の洗浄、乾燥処理このスラリーを95mmφのヌッチェ上に目開き4μmの濾紙を設置し0.015MPaで減圧濾過することにより淡黄色の粉末状の含液有機無機複合体を得た。この粉体をイオン交換水200g中に分散させ常温下で30分間攪拌することにより水洗浄を行いその分散液を、上記と同様な方法で濾過した後。同様な洗浄、濾過をもう1回繰り返すことで含水有機無機複合体を得た。これを150°Cで5時間熱風乾燥することにより、白色の反応物-1を得た。実施例21,4-ブタンジオール/アルミン酸ナトリウム/テレフタル酸クロリドの反応物の製造法モノマーaとしてテレフタル酸クロリド6.70gを用いた以外は実施例1と同様な方法で有機溶剤溶液1-2を得た。次にエチレングリコールの代わりに1,4-ブタンジオール2.98gを用いた以外は実施例1と同様な方法で透明均一な水溶液2-2を得た。これを実施例1と同様な方法で攪拌混合することで白色の粉末状複合体を含有するスラリーを得た。これを実施例1と同様な洗浄、乾燥処理を行うことで、白色の反応物-2を得た。実施例3エチレングリコール/酸化亜鉛の水酸化ナトリウム水溶液亜鉛酸ナトリウム水溶液/イソフタル酸クロリドの反応物の製造法金属化合物b-1の水溶液として、水酸化ナトリウム38質量水溶液20gに、酸化亜鉛4.0gを室温下で60分攪拌し完全に溶解させることで亜鉛酸ナトリウムの水溶液を得た。次に実施例1と同一の有機溶剤溶液1-3を用意した。次にアルミン酸ナトリウムの代わりに、前記、亜鉛酸ナトリウムの水溶液2.09gを用いた以外は実施例1と同様な方法で透明均一な水溶液2-3を得た。これを実施例1と同様な方法で混合することで白色の粉末状複合体を含有するスラリーを得た。これを実施例1と同様な洗浄、乾燥処理を行うことで、白色の反応物-3を得た。実施例4エチレングリコール/水ガラス3号/イソフタル酸クロリドの反応物の製造法アセトン52gを有機溶剤としてこれに、芳香族ジカルボン酸ハライドaとしてイソフタル酸クロライド6.70gと、ジオールcとしてエチレングリコール2.05gを300cm3の三口フラスコ中にいれ、アンカー翼により100rpmで10分間攪拌することにより透明均一な有機溶剤溶液1-4を得た。次に、200cm3のビーカーに中に水66gを入れた後、水ガラス3号22.6gを入れ10分間スターラーで攪拌することにより均一透明な水溶液2-4を得た。有機溶剤溶液1-4を150rpmで攪拌しつつ、水溶液2-4を10秒間かけて滴下した。水溶液の滴下に伴い白色物が速やかに析出した。水溶剤溶液の滴下が終了した時点で攪拌回転数を250rpmに上げ、室温下で30分間攪拌を継続することで白色の粉末状複合体を含有するスラリーを得た。得られたスラリーを実施例1と同様な方法で洗浄、乾燥処理を行うことで、白色の反応物-4を得た。実施例51,3-ベンゼンジメタノール/炭酸ジルコニウムカリウム/オルソフタル酸クロリドの反応物の製造法芳香族ジカルボン酸ハライドaとしてオルソフタル酸クロリド6.70g、ジオールcとして1,3-ベンゼンジメタノール4.56gを用いた以外は実施例4と同一の方法で有機溶剤溶液1-5を得た。金属化合物b-1として炭酸ジルコニウムカリウム水溶液のジルメル1000日本軽金属株式会社21.3gを用いた以外は実施例4と同様な方法で透明均一な水溶液2-5を得た。これらの2液を実施例4と同様な方法で混合することで白色の粉末状複合体を含有するスラリーを得た。これを実施例1と同様な洗浄、乾燥処理を行うことで、白色の反応物-5を得た。実施例6エチレングリコール/粘土鉱物/イソフタル酸クロリドの反応物の製造法有機溶剤溶液1-6として、実施例4で用いたものと同一の有機溶剤溶液を調合した。次に、水溶液2-6として、水66gに粘土鉱物b-3として合成ヘクトライト化学式Na033Mg267Li033Si4O10OH2:コープケミカル株式会社製ルーセンタイトSWN1.38gと水酸化ナトリウム2.84gを入れ常温下で15分間攪拌することにより、半透明均質透明な水溶液を得た。これらの2液を実施例4と同様な方法で混合することで白色の粉末状複合体を含有するスラリーを得た。これを実施例1と同様な洗浄、乾燥処理を行うことで、白色の反応物-6を得た。比較例比較例1:実施例1の金属化合物b-1無し実施例1での水溶液2中にアルミン酸ナトリウム粉末を含まない以外は実施例1と同様な方法で有機溶剤溶液1と水溶液2とをアンカー翼を持つ撹拌容器内で混合した。実施例1の時とは異なり固体状の生成物は全く得られず洗浄工程は実施できなかったため、以降の測定に供することはできなかった。比較例2:実施例1の芳香族ジカルボン酸ハライドaの脂肪族ジカルボン酸ハライドへの変更検討実施例1での有機溶剤溶液1中のイソフタル酸クロライド6.70gを、脂肪族カルボン酸ジハライドである塩化アジポイル6.10gに変更した以外は実施例1と同様な方法で有機溶剤溶液1と水溶液2とをアンカー翼を持つ撹拌容器内で混合した。実施例1の時とは異なり淡黄色の少量の生成物が発生した。生成物は攪拌を停止すると同時に沈降し、高比重であることが示唆された。本生成物を実施例1と同様な方法で洗浄した。比較例3に、半芳香族ポリエステルの代表であるポリエチレンテレフタレートに無機微粒子を直接溶融混練した際の、有機無機複合体の製造検討例を示す。比較例3:ポリエチレンテレフタレートと無機微粒子との溶融混練樹脂溶融混練装置である、ラボプラストミルCタイプ株東洋精機製作所を用いて以下の条件で溶融混練法によりシリカ微粒子とポリエチレンテレフタレート樹脂を複合化する試験を行った。加熱温度260°C、ミキサー回転数150rpm、混練時間10分、混合試験物:ポリエチレンテレフタレート樹脂35g、シリカ微粒子日本アエロジェル製品番200、平均一次粒径12nm15g。本方法では無機微粒子の装置への導入が無機微粒子の飛散により困難であった上、溶融混練時におおきなトルク上昇が見られたが、白色の生成物を得た。生成物の一部には凝集したシリカが見られた。以上各実施例、比較例で得られた反応物を、以下の方法で測定を行った。測定1無機化合物の含有率の測定法得られた反応物を150°C2時間の熱風乾燥による絶乾後に精秤複合体質量し、これをマッフル炉を用い空気中、600°Cで2時間焼成しポリマー成分を完全に焼失させ、焼成後の質量を測定し灰分質量とした。下式により灰分含有率を算出した。実施例1~6及び比較例3では一定量が焼失し有機成分と無機成分との複合化物であることが明らかとなった。実施例1~6では焼成前の形状を焼成後も概ね維持し、均一な複合材料であることが示唆されたが、比較例3では焼成物はバラバラで原型をとどめなかった。一方、比較例2では90質量以上が灰分含有率として残り、実質的に有機成分が生成していない、つまりポリマー合成が生じていないことが明らかとなった。従って比較例2については以降の評価を実施しなかった。測定2無機成分の検証蛍光X線での測定得られた反応物の粉末約1gを、開口部が直径10mmの測定用ホルダ-にセットし測定用試料とした。該試料を理化学電気工業株式会社製蛍光X線分析装置ZSX100eを用いて全元素分析を行った。得られた全元素分析の結果を用い、測定用試料の試料デ-タ粉末、補正成分;セルロ-スを装置に与えることにより該複合体中の元素存在割合を算出した。いずれの実施例で得られた反応物も、金属化合物b-1、珪酸アルカリb-2に由来する無機元素アルミン酸ナトリウムの場合はアルミニウム、炭酸ジルコニウムカリウムの場合はジルコニウム、珪酸ナトリウム水ガラスの場合はケイ素、亜鉛酸ナトリウムの場合は亜鉛が検出された。また、粘土鉱物b-3を用いた場合には合成ヘクトライト由来のマグネシウム、ケイ素が検出された。従って、これらの実施例では目的とする無機化合物の複合化がされていることが示された。また、比較例3でも無機原料の微粒子シリカに対応する無機成分ケイ素が検出できた。一方、アルカリ金属元素は、実施例1~6で得た反応物は痕跡程度しか検出されなかった。これは、金属化合物b-1、珪酸アルカリb-2、粘土鉱物b-3中のアルカリ金属化合物がモノマー中のハロゲン塩素と反応しハロゲン化アルカリNaCl、KClとして洗浄工程中に系外に排出されたためであると考えられる。測定3ポリマー成分の検証フ-リエ変換型赤外分光分析:FT-IRの測定得られた反応物の粉末をKBr粉末と混合粉砕した試料を作製し、KBrディスク法によりFT-IR日本分光株製FT/IR-550による測定を行った。いずれの実施例でも1700cm-1のエステル結合を示す領域に非常に強い吸収ピークが見られた。また、1800cm-1に酸無水物由来の僅かなピークがみられた。これらのピーク強度比に関しては各実施例とも概ねエステル:酸無水=95:5であった。酸無水物は、酸ハロゲン化物とアルカリ金属イオン成分とが反応しC-ONaが生成した後、これが他の酸ハロゲン化物と化合した副反応が由来であると予測される。しかしこれらの量は僅かであったため、本発明の方法により概ね設計通りのポリエステルが生成していることが確認できた。測定4透過型電子顕微鏡用サンプルの作製得られた反応物を、170°C、20MPaの条件で2時間熱プレスを行い、厚さ約1mmの反応物からなる薄片を得た。これを収束イオンビ-ム装置を用いて厚さ75nmの超薄切片とした。得られた切片をエネルギーフィルターTEMであるJEM-2010EFE日本電子株式会社製を用いて、各々50万倍のTEM写真をベースにして無機粒径、形状の観察を行った。また、同様に比較例3で得られた試料を250°C、10MPaの条件で2分間熱プレスを行い、厚さ約1mmの反応物からなる薄片を得た後、各実施例と同様な方法でTEM用サンプルを得た。測定5無機主成分の粒径測定無機成分の粒径は、TEM写真より100個の粒径を測定し、その平均値を平均粒径とした。尚、粒子形状により粒径の測定方法を下記の通りに行った。粒子が略球状の場合:任意の1辺の長さをその粒子の粒径とした。無機成分がシリカ、酸化ジルコニウム、酸化亜鉛の場合、この方法で測定した。粒子が2以上のアスペクト比を持つ場合:粒子の長軸と短軸の長さをそれぞれ測定し、長軸短軸/2の数値をその粒子の粒径とした。無機主成分が酸化アルミニウム、粘土鉱物の場合は、この方法で測定した。以下、表1に実施例1~6の結果及び比較例3の測定結果をまとめた。表1に示したとおり、芳香族ジカルボン酸ハライドaとジオールcとを反応させ半芳香族ポリエステルを合成しつつ金属酸化物b-1、珪酸アルカリb-2、粘土鉱物b-3から選ばれる無機化合物Bを原料とする無機成分の複合化を行うことで、有機無機複合体を製造することができた。得られた複合材料の無機粒径は何れも70nm以下と十分に小さい状態で、無機含有率を15~53と高くすることができた。さらに、無機原料の種類を変更することで多様な無機化合物を複合化することができた。一方、比較例1は、半芳香族ポリエステルの重縮合反応を促進するアルカリ成分を供給する無機化合物Bが系中に存在しない例であるが、半芳香族ポリエステルの重合反応は殆ど生じなかった。また、比較例2は脂肪族ジカルボン酸ハライドのみを使用した例であるが、有機ポリマーが実質的に生成しなかった。また、比較例3は半芳香族ポリエステルであるポリエチレンテレフタレート樹脂にシリカ微粒子を溶融混練した例であるが、一次粒径が12nmの微粒子を用いたにも係わらず凝集をほどくことが出来ず、無機粒径の小さい分散物は得られなかった。"